(57)【要約】【課題】硬化性、耐擦性及び厚膜硬化時の皺抑制に優れた紫外線硬化型インクジェット用インク組成物を提供する。【解決手段】下記一般式（Ｉ）：ＣＨ2＝ＣＲ1−ＣＯＯＲ2−Ｏ−ＣＨ＝ＣＨ−Ｒ3  ・・・（Ｉ）（式中、Ｒ1は水素原子又はメチル基であり、Ｒ2は炭素数２〜２０の２価の有機残基であり、Ｒ3は水素原子又は炭素数１〜１１の１価の有機残基である。）で表されるモノマーＡと、フルオレン骨格を有する（メタ）アクリレート前記（メタ）アクリレート、光重合開始剤と、を含む紫外線硬化型インクジェット用インク組成物である。【選択図】なし【特許請求の範囲】
【請求項１】
下記一般式（Ｉ）：
ＣＨ2＝ＣＲ1−ＣＯＯＲ2−Ｏ−ＣＨ＝ＣＨ−Ｒ3  ・・・（Ｉ）
（式中、Ｒ1は水素原子又はメチル基であり、Ｒ2は炭素数２〜２０の２価の有機残基であり、Ｒ3は水素原子又は炭素数１〜１１の１価の有機残基である。）
で表されるモノマーＡと、フルオレン骨格を有する（メタ）アクリレートと、光重合開始剤と、を含む、紫外線硬化型インクジェット用インク組成物。
【請求項２】
前記モノマーＡが、（メタ）アクリル酸２−（ビニロキシエトキシ）エチルである、請求項１に記載の紫外線硬化型インクジェット用インク組成物。
【請求項３】
前記モノマーＡが、該インク組成物の総質量に対し、５０〜８０質量％含まれる、請求項１又は２に記載の紫外線硬化型インクジェット用インク組成物。
【請求項４】
前記フルオレン骨格を有する（メタ）アクリレートが、下記一般式（II）で表される、請求項１〜３のいずれか一項に記載の紫外線硬化型インクジェット用インク組成物。
【化１】
2012140551.tif 000009
【請求項５】
前記フルオレン骨格を有する（メタ）アクリレートが、該インク組成物の総質量に対し、０．５〜３５質量％含まれる、請求項１〜４のいずれか一項に記載の紫外線硬化型インクジェット用インク組成物。
【請求項６】
該インク組成物の総質量に対し、５〜３５質量％のフェノキシエチル（メタ）アクリレートをさらに含む、請求項１〜５のいずれか一項に記載の紫外線硬化型インクジェット用インク組成物。
【請求項７】
前記光重合開始剤は、該インク組成物の総質量に対し、７質量％以上のアシルホスフィンオキサイド化合物及び０．５質量％以上のチオキサントン化合物を含む、請求項１〜６のいずれか一項に記載の紫外線硬化型インクジェット用インク組成物。
【請求項８】
発光ピーク波長が３５０〜４２０ｎｍの範囲にある紫外線を、３００ｍＪ／ｃｍ2以下の照射エネルギーで照射することにより硬化可能である、請求項１〜７のいずれか一項に記載の紫外線硬化型インクジェット用インク組成物。
【請求項９】
厚さ９μｍ以上の厚膜の状態で硬化可能である、請求項１〜８のいずれか一項に記載の紫外線硬化型インクジェット用インク組成物。
【発明の詳細な説明】
【技術分野】
【０００１】
本発明は、紫外線硬化型インクジェット用インク組成物に関する。
【背景技術】
【０００２】
従来、紙などの被記録媒体に、画像データ信号に基づき画像を形成する記録方法として、種々の方式が利用されてきた。このうち、インクジェット方式は、安価な装置で、必要とされる画像部のみにインクを吐出し被記録媒体上に直接画像形成を行うため、インクを効率良く使用でき、ランニングコストが安い。さらに、インクジェット方式は騒音が小さいため、記録方法として優れている。
【０００３】
近年、高い耐水性、耐溶剤性、及び耐擦過性などを有する印字を被記録媒体の表面に形成するため、インクジェット方式の記録方法において、紫外線を照射すると硬化する紫外線硬化型インクジェット用インク組成物が使用されている。
【０００４】
例えば、特許文献１には、アクリル酸２−（２−ビニロキシエトキシ）エチル、トリプロピレングリコールジアクリレート、アミノアクリレート系アクリル樹脂、及び光重合開始剤を含む紫外線硬化型インクジェットインク組成物が開示されている。
【先行技術文献】
【特許文献】
【０００５】
【特許文献１】特開２００８−２８０３８３号公報
【発明の概要】
【発明が解決しようとする課題】
【０００６】
しかしながら、特許文献１に開示のインク組成物は、硬化性、耐擦性及び厚膜硬化時の皺抑制の点で改善の余地がある。
【０００７】
本発明に係る幾つかの態様は、前記課題を解決することで、硬化性、耐擦性及び厚膜硬化時の皺抑制に優れた紫外線硬化型インクジェット用インク組成物を提供するものである。
【課題を解決するための手段】
【０００８】
本発明者らは上記課題を解決するため鋭意検討した。その結果、所定のモノマーと、フルオレン骨格を有する（メタ）アクリレートと、光重合開始剤と、を含む紫外線硬化型インクジェット用インク組成物により、上記課題が解決できることを見出し、本発明を完成した。
【０００９】
すなわち、本発明は下記のとおりである。
【００１０】
［適用例１］
本適用例に係る紫外線硬化型インクジェット用インク組成物は、下記一般式（Ｉ）：
ＣＨ2＝ＣＲ1−ＣＯＯＲ2−Ｏ−ＣＨ＝ＣＨ−Ｒ3  ・・・（Ｉ）
（式中、Ｒ1は水素原子又はメチル基であり、Ｒ2は炭素数２〜２０の２価の有機残基であり、Ｒ3は水素原子又は炭素数１〜１１の１価の有機残基である。）
で表されるモノマーＡと、フルオレン骨格を有する（メタ）アクリレートと、光重合開始剤と、を含むことを特徴とする。
【００１１】
適用例１に記載の光硬化型インク組成物によれば、硬化性、耐光性及び厚膜硬化時の皺抑制にも優れた画像を記録媒体上に記録することができる。
【００１２】
［適用例２］
上記適用例に記載のモノマーＡは、（メタ）アクリル酸２−（ビニロキシエトキシ）エチルであることが好ましい。
【００１３】
［適用例３］
上記適用例に記載のモノマーＡは、該インク組成物の総質量に対し、５０〜８０質量％含まれることが好ましい。
【００１４】
［適用例４］
上記適用例に記載のフルオレン骨格を有する（メタ）アクリレートは、下記一般式（II）で表される化合物であることが好ましい。
【００１５】
【化１】
2012140551.tif 000002
【００１６】
［適用例５］
上記適用例に記載のフルオレン骨格を有する（メタ）アクリレートは、該インク組成物の総質量に対し、０．５〜３０質量％含まれることが好ましい。
【００１７】
［適用例６］
上記適用例において、５〜３５質量％のフェノキシエチル（メタ）アクリレートをさらに含むことが好ましい。
【００１８】
［適用例７］
上記適用例に記載の光重合開始剤は、該インク組成物の総質量に対し、７質量％以上のアシルホスフィンオキサイド化合物及び０．５質量％以上のチオキサントン化合物を含むことが好ましい。
【００１９】
［適用例８］
上記適用例に記載の紫外線硬化型インクジェット用インク組成物は、発光ピーク波長が３５０〜４２０ｎｍの範囲にある紫外線を、３００ｍＪ／ｃｍ2以下の照射エネルギーで照射することにより硬化可能であることができる。
【００２０】
［適用例９］
上記適用例に記載の紫外線硬化型インクジェット用インク組成物は、厚さ９μｍ以上の厚膜の状態で硬化可能であることができる。
【発明を実施するための形態】
【００２１】
以下、本発明を実施するための形態について詳細に説明する。なお、本発明は、以下の実施形態に制限されるものではなく、その要旨の範囲内で種々変形して実施することができる。
【００２２】
本明細書において、「（メタ）アクリレート」は、アクリレート及びそれに対応するメタクリレートのうち少なくともいずれかを意味し、「（メタ）アクリル」はアクリル及びそれに対応するメタクリルのうち少なくともいずれかを意味する。
【００２３】
本明細書において、「硬化性」とは、光の照射により、光重合開始剤の存在下又は不存在下で重合硬化する性質をいう。「耐擦性」とは、記録媒体上に記録された画像の、傷つきにくさの性質をいう。「厚膜硬化時の皺抑制」とは、硬化後の膜厚が９μｍ以上の画像を、光の照射により降下する際に、皺が発生しにくい性質をいう。
【００２４】
［紫外線硬化型インクジェット用インク組成物］
本発明の一実施形態は、紫外線硬化型インクジェット用インク組成物に係る。当該紫外線硬化型インクジェット用インク組成物は、下記一般式（Ｉ）：
ＣＨ2＝ＣＲ1−ＣＯＯＲ2−Ｏ−ＣＨ＝ＣＨ−Ｒ3  ・・・（Ｉ）
（式中、Ｒ1は水素原子又はメチル基であり、Ｒ2は炭素数２〜２０の２価の有機残基であり、Ｒ3は水素原子又は炭素数１〜１１の１価の有機残基である。）
で表されるビニルエーテル基含有（メタ）アクリル酸エステル類（以下、「モノマーＡ」という。）と、フルオレン骨格を有する（メタ）アクリレートと、光重合開始剤と、を含む。
以下、本実施形態の紫外線硬化型インクジェット用インク組成物（以下、単に「インク組成物」ともいう。）に含まれるか、又は含まれ得る添加剤（成分）を説明する。
【００２５】
〔重合性化合物〕
本実施形態のインク組成物に含まれる重合性化合物は、後述する光重合開始剤の作用により光照射時に重合されて、印刷されたインクを硬化させることができる。
【００２６】
（モノマーＡ）
本実施形態において必須の重合性化合物であるモノマーＡは、上記一般式（Ｉ）で示される。
【００２７】
インク組成物がモノマーＡを含有することにより、インクの硬化性を良好なものとすることができる。
【００２８】
上記の一般式（Ｉ）において、Ｒ2で表される２価の有機残基としては、炭素数２〜２０の直鎖状、分枝状又は環状のアルキレン基、構造中にエーテル結合及び／又はエステル結合による酸素原子を有する炭素数２〜２０のアルキレン基、炭素数６〜１１の置換されていてもよい２価の芳香族基が好適である。これらの中でも、エチレン基、ｎ−プロピレン基、イソプロピレン基、及びブチレン基などの炭素数２〜６のアルキレン基、オキシエチレン基、オキシｎ−プロピレン基、オキシイソプロピレン基、及びオキシブチレン基などの構造中にエーテル結合による酸素原子を有する炭素数２〜９のアルキレン基が好適に用いられる。
【００２９】
上記の一般式（Ｉ）において、Ｒ3で表される炭素数１〜１１の１価の有機残基としては、炭素数１〜１０の直鎖状、分枝状又は環状のアルキル基、炭素数６〜１１の置換されていてもよい芳香族基が好適である。これらの中でも、メチル基又はエチル基である炭素数１〜２のアルキル基、フェニル基及びベンジル基などの炭素数６〜８の芳香族基が好適に用いられる。
【００３０】
上記の有機残基が置換されていてもよい基である場合、その置換基は、炭素原子を含む基及び炭素原子を含まない基に分けられる。まず、上記置換基が炭素原子を含む基である場合、当該炭素原子は有機残基の炭素数にカウントされる。炭素原子を含む基として、以下に限定されないが、例えばカルボキシル基が挙げられる。次に、炭素原子を含まない基として、以下に限定されないが、例えば水酸基、ハロ基が挙げられる。
【００３１】
上記の一般式（Ｉ）で表されるビニルエーテル基含有（メタ）アクリル酸エステル類の具体例としては、以下に限定されないが、（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸１−メチル−３−ビニロキシプロピル、（メタ）アクリル酸１−ビニロキシメチルプロピル、（メタ）アクリル酸２−メチル−３−ビニロキシプロピル、（メタ）アクリル酸１，１−ジメチル−２−ビニロキシエチル、（メタ）アクリル酸３−ビニロキシブチル、（メタ）アクリル酸１−メチル−２−ビニロキシプロピル、（メタ）アクリル酸２−ビニロキシブチル、（メタ）アクリル酸４−ビニロキシシクロヘキシル、（メタ）アクリル酸６−ビニロキシヘキシル、（メタ）アクリル酸４−ビニロキシメチルシクロヘキシルメチル、（メタ）アクリル酸３−ビニロキシメチルシクロヘキシルメチル、（メタ）アクリル酸２−ビニロキシメチルシクロヘキシルメチル、（メタ）アクリル酸ｐ−ビニロキシメチルフェニルメチル、（メタ）アクリル酸ｍ−ビニロキシメチルフェニルメチル、（メタ）アクリル酸ｏ−ビニロキシメチルフェニルメチル、（メタ）アクリル酸２−（ビニロキシエトキシ）エチル、（メタ）アクリル酸２−（ビニロキシイソプロポキシ）エチル、（メタ）アクリル酸２−（ビニロキシエトキシ）プロピル、（メタ）アクリル酸２−（ビニロキシエトキシ）イソプロピル、（メタ）アクリル酸２−（ビニロキシイソプロポキシ）プロピル、（メタ）アクリル酸２−（ビニロキシイソプロポキシ）イソプロピル、（メタ）アクリル酸２−（ビニロキシエトキシエトキシ）エチル、（メタ）アクリル酸２−（ビニロキシエトキシイソプロポキシ）エチル、（メタ）アクリル酸２−（ビニロキシイソプロポキシエトキシ）エチル、（メタ）アクリル酸２−（ビニロキシイソプロポキシイソプロポキシ）エチル、（メタ）アクリル酸２−（ビニロキシエトキシエトキシ）プロピル、（メタ）アクリル酸２−（ビニロキシエトキシイソプロポキシ）プロピル、（メタ）アクリル酸２−（ビニロキシイソプロポキシエトキシ）プロピル、（メタ）アクリル酸２−（ビニロキシイソプロポキシイソプロポキシ）プロピル、（メタ）アクリル酸２−（ビニロキシエトキシエトキシ）イソプロピル、（メタ）アクリル酸２−（ビニロキシエトキシイソプロポキシ）イソプロピル、（メタ）アクリル酸２−（ビニロキシイソプロポキシエトキシ）イソプロピル、（メタ）アクリル酸２−（ビニロキシイソプロポキシイソプロポキシ）イソプロピル、（メタ）アクリル酸２−（ビニロキシエトキシエトキシエトキシ）エチル、（メタ）アクリル酸２−（ビニロキシエトキシエトキシエトキシエトキシ）エチル、（メタ）アクリル酸２−（イソプロペノキシエトキシ）エチル、（メタ）アクリル酸２−（イソプロペノキシエトキシエトキシ）エチル、（メタ）アクリル酸２−（イソプロペノキシエトキシエトキシエトキシ）エチル、（メタ）アクリル酸２−（イソプロペノキシエトキシエトキシエトキシエトキシ）エチル、（メタ）アクリル酸ポリエチレングリコールモノビニルエーテル、及び（メタ）アクリル酸ポリプロピレングリコールモノビニルエーテルが挙げられる。
【００３２】
上記したものの中でも、（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸４−ビニロキシシクロヘキシル、（メタ）アクリル酸５−ビニロキシペンチル、（メタ）アクリル酸６−ビニロキシヘキシル、（メタ）アクリル酸４−ビニロキシメチルシクロヘキシルメチル、（メタ）アクリル酸ｐ−ビニロキシメチルフェニルメチル、（メタ）アクリル酸２−（ビニロキシエトキシ）エチル、（メタ）アクリル酸２−（ビニロキシエトキシエトキシ）エチル、（メタ）アクリル酸２−（ビニロキシエトキシエトキシエトキシ）エチルが好ましい。
【００３３】
これらの中でも、低粘度で、引火点が高く、かつ、硬化性に優れるため、（メタ）アクリル酸２−（ビニロキシエトキシ）エチルがより好ましく、アクリル酸２−（ビニロキシエトキシ）エチルがさらに好ましい。（メタ）アクリル酸２−エチルとしては、（メタ）アクリル酸２−（２−ビニロキシエトキシ）エチル及び（メタ）アクリル酸２−（１−ビニロキシエトキシ）エチルが挙げられ、アクリル酸２−（ビニロキシエトキシ）エチルとしては、アクリル酸２−（２−ビニロキシエトキシ）エチル及びアクリル酸２−（１−ビニロキシエトキシ）エチルが挙げられる。
【００３４】
モノマーＡの含有量は、インク組成物の総質量（１００質量％）に対し、好ましくは５０〜８０質量％、より好ましくは６５〜８０質量％である。含有量が上記範囲内であると、特にインクの硬化性を良好にすることができる。
【００３５】
上記一般式（Ｉ）で表されるビニルエーテル基含有（メタ）アクリル酸エステル類の製造方法としては、以下に限定されないが、（メタ）アクリル酸と水酸基含有ビニルエーテル類とをエステル化する方法（製法Ｂ）、（メタ）アクリル酸ハロゲン化物と水酸基含有ビニルエーテル類とをエステル化する方法（製法Ｃ）、（メタ）アクリル酸無水物と水酸基含有ビニルエーテル類とをエステル化する方法（製法Ｄ）、（メタ）アクリル酸エステル類と水酸基含有ビニルエーテル類とをエステル交換する方法（製法Ｅ）、（メタ）アクリル酸とハロゲン含有ビニルエーテル類とをエステル化する方法（製法Ｆ）、（メタ）アクリル酸アルカリ（土類）金属塩とハロゲン含有ビニルエーテル類とをエステル化する方法（製法Ｇ）、水酸基含有（メタ）アクリル酸エステル類とカルボン酸ビニルとをビニル交換する方法（製法Ｈ）、水酸基含有（メタ）アクリル酸エステル類とアルキルビニルエーテル類とをエーテル交換する方法（製法Ｉ）が挙げられる。
【００３６】
これらの中でも、本実施形態に所望の効果を一層発揮することができるため、製法Ｅが好ましい。
【００３７】
（フルオレン骨格を有する（メタ）アクリレート）
本実施形態において必須の重合性化合物であるフルオレン骨格を有する（メタ）アクリレートは、分子内に、フルオレン骨格を有し、かつ（メタ）アクリロイル基を含有していれば、特にその化学構造は限定されないが、例えば９,９−ビス（ジ（メタ）アクリロイルオキシフェニル）フルオレン類、９，９−ビス（トリ（メタ）アクリロイルオキシフェニル）フルオレン類、これらに対応する多価アルコール［９，９−ビス（ジ又はトリヒドロキシフェニル） フルオレン類］のアルキレンオキシド（Ｃ2-4アルキレンオキシド）付加体の（メタ）アクリレートなどが挙げられる。
【００３８】
９，９−ビス（ジ（メタ）アクリロイルオキシフェニル）フルオレン類には、例えば、９，９−ビス（ジ（メタ）アクリロイルオキシフェニル）フルオレン［９，９−ビス（３，４−ジ（メタ）アクリロイルオキシフェニル）フルオレン、９，９−ビス（２，４−ジ（メタ）アクリロイルオキシフェニル）フルオレン、９，９−ビス（２，５−ジ（メタ）アクリロイルオキシフェニル）フルオレンなど］、置換基を有する９，９−ビス（ジ（メタ）アクリロイルオキシフェニル）フルオレン｛例えば、９，９−ビス（アルキル−ジ（メタ）アクリロイルオキシフェニル）フルオレン［９，９−ビス （３，４−ジ（メタ）アクリロイルオキシ−５−メチルフェニル）フルオレン、９，９−ビス（３，４−ジ（メタ）アクリロイルオキシ−６−メチルフェニル）フルオレンなどの９，９−ビス（Ｃ1-4アルキル−ジ（メタ）アクリロイルオキシフェニル）フルオレン、９，９−ビス（２，４−ジ（メタ）アクリロイルオキシ−３，６−ジメチルフェニル）フルオレンなどの９，９−ビス（ジＣ1-4アルキル− ジ（ メタ） アクリロイルオキシフェニル） フルオレンなど］、９，９−ビス（アルコキシ−ジ（メタ）アクリロイルオキシフェニル） フルオレン［例えば、９，９−ビス（３，４−ジ（メタ）アクリロイルオキシ−５−メトキシフェニル）フルオレンなどの９，９−ビス（Ｃ1-4アルコキシ−ジ（メタ）アクリロイルオキシフェニル）フルオレンなど］、９，９−ビス（アリール−ジ（メタ）アクリロイルオキシフェニル）フルオレン［例えば、９，９−ビス（３，４−ジ（メタ）アクリロイルオキシ−５−フェニルフェニル）フルオレンなどの９，９−ビス（Ｃ6-8アリールジ（メタ）アクリロイルオキシフェニル）フルオレンなど］など｝などが含まれる。
【００３９】
９，９−ビス（トリ（メタ）アクリロイルオキシフェニル）フルオレン類には、上記９，９−ビス（ジ（メタ）アクリロイルオキシフェニル）フルオレン類に対応するフルオレン類、例えば、９，９−ビス（２，４，６−（メタ）アクリロイルオキシフェニル）フルオレン、９，９−ビス（２，４，５−トリ（メタ）アクリロイルオキシフェニル）フルオレン、９，９−ビス（３，４，５−トリ（メタ）アクリロイルオキシフェニル）フルオレンなどの９，９−ビス（トリ（メタ）アクリロイルオキシフェニル）フルオレンなどが含まれる。
【００４０】
９，９−ビス（ジヒドロキシフェニル）フルオレン類のアルキレンオキシド付加体の（メタ）アクリレートには、例えば、９，９−ビス［３，４−ジ（２−（メタ）アクリロイルオキシエトキシ）フェニル］フルオレンなどの９，９−ビス［ジ（２−（メタ）アクリロイルオキシＣ2-4アルコキシ）フェニル］フルオレン（ｎ１＝ｎ２＝１）、９，９−ビス｛３，４−ジ［２−（２−（メタ）アクリロイルオキシエトキシ）エトキシ］フェニル｝フルオレンなどの９，９−ビス｛ジ［２−（２−（メタ）アクリロイルオキシＣ2-4アルコキシ）Ｃ2-4アルコキシフェニル］フルオレン｝（ｎ１＝ｎ２＝２）などが含まれる。
【００４１】
９，９−ビス（トリヒドロキシフェニル）フルオレン類のアルキレンオキシド付加体の（メタ）アクリレートには、例えば、９，９−ビス［３，４，５−トリ（２−（メタ）アクリロイルオキシエトキシ）フェニル］フルオレンなどの９，９−ビス［ジ（２−（メタ）アクリロイルオキシＣ2-4アルコキシ）フェニル］フルオレン（ｎ１＝ｎ２＝１）、９，９−ビス｛３，４，５−トリ［２−（２−（メタ）アクリロイルオキシエトキシ）エトキシ］フェニル｝フルオレンなどの９，９−ビス｛トリ［２−（２−（メタ）アクリロイルオキシＣ2-4アルコキシ）Ｃ2-4アルコキシフェニル］フルオレン｝（ｎ１＝ｎ２＝２）などが含まれる。
【００４２】
これらのフルオレン骨格を有する（メタ）アクリレートのうち、特に、下記一般式（II）で表されるモノマーが好ましい。
【００４３】
【化２】
2012140551.tif 000003
【００４４】
上記の一般式（Ｉ）で表されるフルオレン骨格を有する（メタ）アクリレートの具体例としては、以下に限定されないが、９，９−ビス（ジ（メタ）アクリロイルオキシフェニル）フルオレン［９，９−ビス（３，４−ジ（メタ）アクリロイルオキシフェニル）フルオレン、９，９−ビス（２，４−ジ（メタ）アクリロイルオキシフェニル）フルオレン、９，９−ビス（２，５−ジ（メタ）アクリロイルオキシフェニル）フルオレンなど］、置換基を有する９，９−ビス（ジ（メタ）アクリロイルオキシフェニル）フルオレン｛例えば、９，９−ビス（アルキル−ジ（メタ）アクリロイルオキシフェニル）フルオレン［９，９−ビス （３，４−ジ（メタ）アクリロイルオキシ−５−メチルフェニル）フルオレン、９，９−ビス（３，４−ジ（メタ）アクリロイルオキシ−６−メチルフェニル）フルオレンなどの９，９−ビス（Ｃ1-4アルキル−ジ（メタ）アクリロイルオキシフェニル）フルオレン、９，９−ビス（２，４−ジ（メタ）アクリロイルオキシ−３，６−ジメチルフェニル）フルオレンなどの９，９−ビス（ジＣ1-4アルキル− ジ（ メタ） アクリロイルオキシフェニル） フルオレンなど］、９，９−ビス（アルコキシ−ジ（メタ）アクリロイルオキシフェニル） フルオレン［例えば、９，９−ビス（３，４−ジ（メタ）アクリロイルオキシ−５−メトキシフェニル）フルオレンなどの９，９−ビス（Ｃ1-4アルコキシ−ジ（メタ）アクリロイルオキシフェニル）フルオレンなど］、９，９−ビス（アリール−ジ（メタ）アクリロイルオキシフェニル）フルオレン［例えば、９，９−ビス（３，４−ジ（メタ）アクリロイルオキシ−５−フェニルフェニル）フルオレンなど］など｝などが含まれる。
【００４５】
これらの中でも、比較的低粘度で、かつ、耐擦性、厚膜硬化時の皺抑制に優れるため、９，９−ビス［４−（２−（メタ）アクリロイルオキシエトキシ）フェニル］フルオレ
ンがより好ましく、９，９−ビス［４−（２−アクリロイルオキシエトキシ）フェニル］フルオレンがさらに好ましい。
【００４６】
フルオレン骨格を有する（メタ）アクリレートの含有量は、インク組成物の総質量（１００質量％）に対し、好ましくは０．５〜３０質量％、より好ましくは１〜２０質量％である。含有量が上記範囲内であると、特に耐擦性、厚膜硬化時の皺抑制を良好にすることができる。
【００４７】
本発明のフルオレン骨格を有する（メタ）アクリレートの製造方法としては、特に限定されないが、例えば、フルオレン骨格を有する多価アルコールと、（メタ）アクリル酸又はその誘導体とを反応させることにより製造する方法が挙げられる。
【００４８】
（上記以外の重合性化合物）
上記以外の重合性化合物（以下、「その他の重合性化合物」という。）としては、従来公知の、単官能、２官能、及び３官能以上の多官能といった種々のモノマー及びオリゴマーが使用可能である。上記モノマーとしては、例えば、（メタ）アクリル酸、イタコン酸、クロトン酸、イソクロトン酸及びマレイン酸等の不飽和カルボン酸やそれらの塩又はエステル、ウレタン、アミド及びその無水物、アクリロニトリル、スチレン、種々の不飽和ポリエステル、不飽和ポリエーテル、不飽和ポリアミド、並びに不飽和ウレタンが挙げられる。また、上記オリゴマーとしては、例えば、直鎖アクリルオリゴマー等の上記のモノマーから形成されるオリゴマー、エポキシ（メタ）アクリレート、オキセタン（メタ）アクリレート、脂肪族ウレタン（メタ）アクリレート、芳香族ウレタン（メタ）アクリレート及びポリエステル（メタ）アクリレートが挙げられる。
【００４９】
また、他の単官能モノマーや多官能モノマーとして、Ｎ−ビニル化合物を含んでいてもよい。Ｎ−ビニル化合物としては、Ｎ−ビニルフォルムアミド、Ｎ−ビニルカルバゾール、Ｎ−ビニルアセトアミド、Ｎ−ビニルピロリドン、Ｎ−ビニルカプロラクタム、及びアクリロイルモルホリン、並びにそれらの誘導体などが挙げられる。
【００５０】
その他の重合性化合物のうち、（メタ）アクリル酸のエステル、即ち（メタ）アクリレートが好ましい。
【００５１】
上記（メタ）アクリレートのうち、単官能（メタ）アクリレートとしては、例えば、イソアミル（メタ）アクリレート、ステアリル（メタ）アクリレート、ラウリル（メタ）アクリレート、オクチル（メタ）アクリレート、デシル（メタ）アクリレート、イソミリスチル（メタ）アクリレート、イソステアリル（メタ）アクリレート、２−エチルヘキシル−ジグリコール（メタ）アクリレート、２−ヒドロキシブチル（メタ）アクリレート、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、ラクトン変性可とう性（メタ）アクリレート、ｔ−ブチルシクロヘキシル（メタ）アクリレート、ジシクロペンタニル（メタ）アクリレート、及びジシクロペンテニルオキシエチル（メタ）アクリレートが挙げられる。
【００５２】
上記（メタ）アクリレートのうち、２官能（メタ）アクリレートとしては、例えば、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＥＯ（エチレンオキサイド）付加物ジ（メタ）アクリレート、ビスフェノールＡのＰＯ（プロピレンオキサイド）付加物ジ（メタ）アクリレート、ヒドロキシピバリン酸ネオペンチルグリコールジ（メタ）アクリレート、及びポリテトラメチレングリコールジ（メタ）アクリレートが挙げられる。
【００５３】
上記（メタ）アクリレートのうち、３官能以上の多官能（メタ）アクリレートとしては、例えば、トリメチロールプロパントリ（メタ）アクリレート、ＥＯ変性トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、カウプロラクトン変性トリメチロールプロパントリ（メタ）アクリレート、ペンタエリスリトールエトキシテトラ（メタ）アクリレート、及びカプロラクタム変性ジペンタエリスリトールヘキサ（メタ）アクリレートが挙げられる。
【００５４】
これらの中でも、その他の重合性化合物は単官能（メタ）アクリレートを含むことが好ましい。この場合、インク組成物が低粘度となり、光重合開始剤その他の添加剤の溶解性に優れ、かつ、インクジェット記録時の吐出安定性が得られやすい。さらに塗膜の強靭性、耐熱性、及び耐薬品性が増すため、単官能（メタ）アクリレートと２官能（メタ）アクリレートとを併用することがより好ましい。
【００５５】
さらに、上記単官能（メタ）アクリレートは、芳香環骨格、飽和脂環骨格、及び不飽和脂環骨格からなる群より選択される１種以上の骨格を有することが好ましい。上記その他の重合性化合物が上記骨格を有する単官能（メタ）アクリレートであることにより、インク組成物の粘度を低下させることができる。
【００５６】
芳香環骨格を有する単官能（メタ）アクリレートとして、例えば、フェノキシエチル（メタ）アクリレート及び２−ヒドロキシ−３−フェノキシプロピル（メタ）アクリレートが挙げられる。また、飽和脂環骨格を有する単官能（メタ）アクリレートとして、例えば、イソボルニル（メタ）アクリレート、ｔ−ブチルシクロヘキシル（メタ）アクリレート及びジシクロペンタニル（メタ）アクリレートが挙げられる。また、不飽和脂環骨格を有する単官能（メタ）アクリレートとして、例えば、ジシクロペンテニルオキシエチル（メタ）アクリレートが挙げられる。
【００５７】
これらの中でも、粘度及び臭気を低下させるため、フェノキシエチル（メタ）アクリレート及びイソボルニル（メタ）アクリレートのうち少なくとも一方が好ましく、フェノキシエチル（メタ）アクリレートがより好ましい。
【００５８】
上述したモノマーＡ、及びフルオレン骨格を有する（メタ）アクリレートを除くその他の重合性化合物の含有量は、インク組成物の総質量（１００質量％）に対し、好ましくは５〜５０質量％である。特に、インク組成物が上記のフェノキシエチル（メタ）アクリレートを含む場合、フェノキシエチル（メタ）アクリレートの含有量は、インク組成物の総質量（１００質量％）に対し、好ましくは５〜３５質量％であり、より好ましくは５〜３０質量％である。含有量が上記範囲内であると、硬化性を維持しつつ、粘度及び臭気を低下させる。
【００５９】
上記のその他の重合性化合物は、１種単独で用いてもよく、２種以上を併用してもよい。
【００６０】
〔光重合開始剤〕
本実施形態のインク組成物に含まれる光重合開始剤は、紫外線の照射による光重合によって、被記録媒体の表面に存在するインクを硬化させて印字を形成するために用いられる。放射線の中でも紫外線（ＵＶ）を用いることにより、安全性に優れ、且つ光源ランプのコストを抑えることができる。光（紫外線）のエネルギーによって、ラジカルやカチオンなどの活性種を生成し、上記重合性化合物の重合を開始させるものであれば、制限はないが、光ラジカル重合開始剤や光カチオン重合開始剤を使用することができ、中でも光ラジカル重合開始剤を使用することが好ましい。
【００６１】
上記の光ラジカル重合開始剤としては、例えば、芳香族ケトン類、アシルホスフィンオキサイド化合物、芳香族オニウム塩化合物、有機過酸化物、チオ化合物（チオキサントン化合物、チオフェニル基含有化合物など）、ヘキサアリールビイミダゾール化合物、ケトオキシムエステル化合物、ボレート化合物、アジニウム化合物、メタロセン化合物、活性エステル化合物、炭素ハロゲン結合を有する化合物、及びアルキルアミン化合物が挙げられる。
【００６２】
これらの中でも、特にインクの硬化性を良好にすることができるため、アシルホスフィンオキサイド化合物及びチオキサントン化合物のうち少なくともいずれかが好ましく、アシルホスフィンオキサイド化合物及びチオキサントン化合物がより好ましい。
【００６３】
光ラジカル重合開始剤の具体例としては、アセトフェノン、アセトフェノンベンジルケタール、１−ヒドロキシシクロヘキシルフェニルケトン、２，２−ジメトキシ−２−フェニルアセトフェノン、キサントン、フルオレノン、べンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、ビス（２，４，６−トリメチルベンゾイル）−フェニルフォスフィンオキサイド、２，４，６−トリメチルベンゾイル−ジフェニル−フォスフィンオキサイド、２，４−ジエチルチオキサントン、及びビス−（２，６−ジメトキシベンゾイル）−２，４，４−トリメチルペンチルフォスフィンオキシドが挙げられる。
【００６４】
光ラジカル重合開始剤の市販品としては、例えば、ＩＲＧＡＣＵＲＥ  ６５１（２，２−ジメトキシ−１，２−ジフェニルエタン−１−オン）、ＩＲＧＡＣＵＲＥ  １８４（１−ヒドロキシ−シクロヘキシル−フェニル−ケトン）、ＤＡＲＯＣＵＲ  １１７３（２−ヒドロキシ−２−メチル−１−フェニル−プロパン−１−オン）、ＩＲＧＡＣＵＲＥ  ２９５９（１−［４−（２−ヒドロキシエトキシ）−フェニル］−２−ヒドロキシ−２−メチル−１−プロパン−１−オン）、ＩＲＧＡＣＵＲＥ  １２７（２−ヒドロキシ−１−｛４−［４−（２−ヒドロキシ−２−メチル−プロピオニル）−ベンジル］フェニル}−２−メチル−プロパン−１−オン｝、ＩＲＧＡＣＵＲＥ  ９０７（２−メチル−１−（４−メチルチオフェニル）−２−モルフォリノプロパン−１−オン）、ＩＲＧＡＣＵＲＥ  ３６９（２−ベンジル−２−ジメチルアミノ−１−（４−モルフォリノフェニル）−ブタノン−１）、ＩＲＧＡＣＵＲＥ  ３７９（２−（ジメチルアミノ）−２−［（４−メチルフェニル）メチル］−１−［４−（４−モルホリニル）フェニル］−１−ブタノン）、ＤＡＲＯＣＵＲ  ＴＰＯ（２，４，６−トリメチルベンゾイル−ジフェニル−フォスフィンオキサイド）、ＩＲＧＡＣＵＲＥ  ８１９（ビス（２，４，６−トリメチルベンゾイル）−フェニルフォスフィンオキサイド）、ＩＲＧＡＣＵＲＥ  ７８４（ビス（η５−２，４−シクロペンタジエン−１−イル）−ビス（２，６−ジフルオロ−３−（１Ｈ−ピロール−１−イル）−フェニル）チタニウム）、ＩＲＧＡＣＵＲＥ  ＯＸＥ  ０１（１．２−オクタンジオン，１−［４−（フェニルチオ）−，２−（Ｏ−ベンゾイルオキシム）］）、ＩＲＧＡＣＵＲＥ  ＯＸＥ  ０２（エタノン，１−［９−エチル−６−（２−メチルベンゾイル）−９Ｈ−カルバゾール−３−イル］−，１−（Ｏ−アセチルオキシム））、ＩＲＧＡＣＵＲＥ  ７５４（オキシフェニル酢酸、２−[２−オキソ−２−フェニルアセトキシエトキシ]エチルエステルとオキシフェニル酢酸、２−（２−ヒドロキシエトキシ）エチルエステルの混合物）（以上、チバ・ジャパン社（Ciba Japan K．K．）製）、ＫＡＹＡＣＵＲＥ  ＤＥＴＸ−Ｓ（２，４−ジエチルチオキサントン）（日本化薬社（Nippon Kayaku Co．， Ltd．）製）、Ｌｕｃｉｒｉｎ  ＴＰＯ、ＬＲ８８９３、ＬＲ８９７０（以上、BASF社製）、及びユベクリルＰ３６（UCB社製）などが挙げられる。
【００６５】
上記光重合開始剤は、１種単独で用いてもよく、２種以上を組み合わせて用いてもよい。
【００６６】
光重合開始剤は、紫外線硬化速度を十分に発揮させ、且つ、光重合開始剤の溶け残りや光重合開始剤に由来する着色を避けるため、インク組成物の総質量（１００質量％）に対し、５〜２０質量％であることが好ましい。特に、上記のとおり、インク組成物に含まれる光重合開始剤がアシルホスフィンオキサイド化合物及びチオキサントン化合物である場合、前記アシルホスフィンオキサイド化合物が、インク組成物の総質量（１００質量％）に対し、好ましくは７質量％以上、より好ましくは７〜１５質量％含まれる。加えて、前記チオキサントン化合物が、インク組成物の総質量（１００質量％）に対し、好ましくは０．５質量％以上含まれ、より好ましくは０．５〜５質量％含まれる。この場合、特にインクの硬化性を良好にすることができる。
【００６７】
なお、前述の重合性化合物として光重合性の化合物を用いることで、光重合開始剤の添加を省略することが可能であるが、光重合開始剤を用いた方が、重合の開始を容易に調整することができ、好適である。
【００６８】
〔色材〕
本実施形態のインク組成物は、色材をさらに含んでもよい。色材は、顔料及び染料のうち少なくとも一方を用いることができる。
【００６９】
（顔料）
本実施形態において、色材として顔料を用いることにより、インク組成物の耐光性を向上させることができる。顔料は、無機顔料及び有機顔料のいずれも使用することができる。
【００７０】
無機顔料としては、ファーネスブラック、ランプブラック、アセチレンブラック、チャネルブラック等のカーボンブラック（Ｃ．Ｉ．ピグメントブラック７）類、酸化鉄、酸化チタンを使用することができる。
【００７１】
有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料が挙げられる。
【００７２】
更に詳しくは、ブラックインクとして使用されるカーボンブラックとしては、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Mitsubishi Chemical Corporation）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Carbon Columbia）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（CABOT JAPAN K．K．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４等（以上、デグッサ（Degussa）社製）が挙げられる。
【００７３】
ホワイトインクに使用される顔料としては、Ｃ．Ｉ．ピグメントホワイト６、１８、２１が挙げられる。
【００７４】
イエローインクに使用される顔料としては、Ｃ．Ｉ．ピグメント イエロー  １、Ｃ．Ｉ．ピグメント イエロー  ２、Ｃ．Ｉ．ピグメント イエロー  ３、Ｃ．Ｉ．ピグメント イエロー  ４、Ｃ．Ｉ．ピグメント イエロー  ５、Ｃ．Ｉ．ピグメント イエロー  ６、Ｃ．Ｉ．ピグメント イエロー  ７、Ｃ．Ｉ．ピグメント イエロー  １０、Ｃ．Ｉ．ピグメント イエロー  １１、Ｃ．Ｉ．ピグメント イエロー  １２、Ｃ．Ｉ．ピグメント イエロー  １３、Ｃ．Ｉ．ピグメント イエロー  １４、Ｃ．Ｉ．ピグメント イエロー  １６、Ｃ．Ｉ．ピグメント イエロー  １７、Ｃ．Ｉ．ピグメント イエロー  ２４、Ｃ．Ｉ．ピグメント イエロー  ３４、Ｃ．Ｉ．ピグメント イエロー  ３５、Ｃ．Ｉ．ピグメント イエロー  ３７、Ｃ．Ｉ．ピグメント イエロー  ５３、Ｃ．Ｉ．ピグメント イエロー  ５５、Ｃ．Ｉ．ピグメント イエロー  ６５、Ｃ．Ｉ．ピグメント イエロー  ７３、Ｃ．Ｉ．ピグメント イエロー  ７４、Ｃ．Ｉ．ピグメント イエロー  ７５、Ｃ．Ｉ．ピグメント イエロー  ８１、Ｃ．Ｉ．ピグメント イエロー  ８３、Ｃ．Ｉ．ピグメント イエロー  ９３、Ｃ．Ｉ．ピグメント イエロー  ９４、Ｃ．Ｉ．ピグメント イエロー  ９５、Ｃ．Ｉ．ピグメント イエロー  ９７、Ｃ．Ｉ．ピグメント イエロー  ９８、Ｃ．Ｉ．ピグメント イエロー  ９９、Ｃ．Ｉ．ピグメント イエロー  １０８、Ｃ．Ｉ．ピグメント イエロー  １０９、Ｃ．Ｉ．ピグメント イエロー  １１０、Ｃ．Ｉ．ピグメント イエロー  １１３、Ｃ．Ｉ．ピグメント イエロー  １１４、Ｃ．Ｉ．ピグメント イエロー  １１７、Ｃ．Ｉ．ピグメント イエロー  １２０、Ｃ．Ｉ．ピグメント イエロー  １２４、Ｃ．Ｉ．ピグメント イエロー  １２８、Ｃ．Ｉ．ピグメント イエロー  １２９、Ｃ．Ｉ．ピグメント イエロー  １３３、Ｃ．Ｉ．ピグメント イエロー  １３８、Ｃ．Ｉ．ピグメント イエロー  １３９、Ｃ．Ｉ．ピグメント イエロー  １４７、Ｃ．Ｉ．ピグメント イエロー  １５１、Ｃ．Ｉ．ピグメント イエロー  １５３、Ｃ．Ｉ．ピグメント イエロー  １５４、Ｃ．Ｉ．ピグメント イエロー  １６７、Ｃ．Ｉ．ピグメント イエロー  １７２、Ｃ．Ｉ．ピグメント イエロー  １８０が挙げられる。
【００７５】
マゼンタインクに使用される顔料としては、Ｃ．Ｉ．ピグメント レッド  １、Ｃ．Ｉ．ピグメント レッド  ２、Ｃ．Ｉ．ピグメント レッド  ３、Ｃ．Ｉ．ピグメント レッド  ４、Ｃ．Ｉ．ピグメント レッド  ５、Ｃ．Ｉ．ピグメント レッド  ６、Ｃ．Ｉ．ピグメント レッド  ７、Ｃ．Ｉ．ピグメント レッド  ８、Ｃ．Ｉ．ピグメント レッド  ９、Ｃ．Ｉ．ピグメント レッド  １０、Ｃ．Ｉ．ピグメント レッド  １１、Ｃ．Ｉ．ピグメント レッド  １２、Ｃ．Ｉ．ピグメント レッド  １４、Ｃ．Ｉ．ピグメント レッド  １５、Ｃ．Ｉ．ピグメント レッド  １６、Ｃ．Ｉ．ピグメント レッド  １７、Ｃ．Ｉ．ピグメント レッド  １８、Ｃ．Ｉ．ピグメント レッド  １９、Ｃ．Ｉ．ピグメント レッド  ２１、Ｃ．Ｉ．ピグメント レッド  ２２、Ｃ．Ｉ．ピグメント レッド  ２３、Ｃ．Ｉ．ピグメント レッド  ３０、Ｃ．Ｉ．ピグメント レッド  ３１、Ｃ．Ｉ．ピグメント レッド  ３２、Ｃ．Ｉ．ピグメント レッド  ３７、Ｃ．Ｉ．ピグメント レッド  ３８、Ｃ．Ｉ．ピグメント レッド  ４０、Ｃ．Ｉ．ピグメント レッド  ４１、Ｃ．Ｉ．ピグメント レッド  ４２、Ｃ．Ｉ．ピグメント レッド  ４８（Ｃａ）、Ｃ．Ｉ．ピグメント レッド  ４８（Ｍｎ）、Ｃ．Ｉ．ピグメント レッド  ５７（Ｃａ）、Ｃ．Ｉ．ピグメント レッド  ５７：１、Ｃ．Ｉ．ピグメント レッド  ８８、Ｃ．Ｉ．ピグメント レッド  １１２、Ｃ．Ｉ．ピグメント レッド  １１４、Ｃ．Ｉ．ピグメント レッド  １２２、Ｃ．Ｉ．ピグメント レッド  １２３、Ｃ．Ｉ．ピグメント レッド  １４４、Ｃ．Ｉ．ピグメント レッド  １４６、Ｃ．Ｉ．ピグメント レッド  １４９、Ｃ．Ｉ．ピグメント レッド  １５０、Ｃ．Ｉ．ピグメント レッド  １６６、Ｃ．Ｉ．ピグメント レッド  １６８、Ｃ．Ｉ．ピグメント レッド  １７０、Ｃ．Ｉ．ピグメント レッド  １７１、Ｃ．Ｉ．ピグメント レッド  １７５、Ｃ．Ｉ．ピグメント レッド  １７６、Ｃ．Ｉ．ピグメント レッド  １７７、Ｃ．Ｉ．ピグメント レッド  １７８、Ｃ．Ｉ．ピグメント レッド  １７９、Ｃ．Ｉ．ピグメント レッド  １８４、Ｃ．Ｉ．ピグメント レッド  １８５、Ｃ．Ｉ．ピグメント レッド  １８７、Ｃ．Ｉ．ピグメント レッド  ２０２、Ｃ．Ｉ．ピグメント レッド  ２０９、Ｃ．Ｉ．ピグメント レッド  ２１９、Ｃ．Ｉ．ピグメント レッド  ２２４、Ｃ．Ｉ．ピグメント レッド  ２４５、又はＣ．Ｉ．ピグメント ヴァイオレット  １９、Ｃ．Ｉ．ピグメント ヴァイオレット  ２３、Ｃ．Ｉ．ピグメント ヴァイオレット  ３２、Ｃ．Ｉ．ピグメント ヴァイオレット  ３３、Ｃ．Ｉ．ピグメント ヴァイオレット  ３６、Ｃ．Ｉ．ピグメント ヴァイオレット  ３８、Ｃ．Ｉ．ピグメント ヴァイオレット  ４３、Ｃ．Ｉ．ピグメント ヴァイオレット  ５０が挙げられる。
【００７６】
シアンインクに使用される顔料としては、Ｃ．Ｉ．ピグメント ブルー  １、Ｃ．Ｉ．ピグメント ブルー  ２、Ｃ．Ｉ．ピグメント ブルー  ３、Ｃ．Ｉ．ピグメント ブルー  １５、Ｃ．Ｉ．ピグメント ブルー  １５：１、Ｃ．Ｉ．ピグメント ブルー  １５：２、Ｃ．Ｉ．ピグメント ブルー  １５：３、Ｃ．Ｉ．ピグメント ブルー  １５：３４、Ｃ．Ｉ．ピグメント ブルー  １５：４、Ｃ．Ｉ．ピグメント ブルー  １６、Ｃ．Ｉ．ピグメント ブルー  １８、Ｃ．Ｉ．ピグメント ブルー  ２２、Ｃ．Ｉ．ピグメント ブルー  ２５、Ｃ．Ｉ．ピグメント ブルー  ６０、Ｃ．Ｉ．ピグメント ブルー  ６５、Ｃ．Ｉ．ピグメント ブルー  ６６、Ｃ．Ｉ．バット ブルー  ４、Ｃ．Ｉ．バットブルー  ６０が挙げられる。
【００７７】
また、マゼンタ、シアン及びイエロー以外の顔料としては、例えば、Ｃ．Ｉ．ピグメント グリーン  ７、Ｃ．Ｉ．ピグメント グリーン  １０、Ｃ．Ｉ．ピグメント ブラウン  ３、Ｃ．Ｉ．ピグメント ブラウン  ５、Ｃ．Ｉ．ピグメント ブラウン  ２５、Ｃ．Ｉ．ピグメント ブラウン  ２６、Ｃ．Ｉ．ピグメント オレンジ  １、Ｃ．Ｉ．ピグメント オレンジ  ２、Ｃ．Ｉ．ピグメント オレンジ  ５、Ｃ．Ｉ．ピグメント オレンジ  ７、Ｃ．Ｉ．ピグメント オレンジ  １３、Ｃ．Ｉ．ピグメント オレンジ  １４、Ｃ．Ｉ．ピグメント オレンジ  １５、Ｃ．Ｉ．ピグメント オレンジ  １６、Ｃ．Ｉ．ピグメント オレンジ  ２４、Ｃ．Ｉ．ピグメント オレンジ  ３４、Ｃ．Ｉ．ピグメント オレンジ  ３６、Ｃ．Ｉ．ピグメント オレンジ  ３８、Ｃ．Ｉ．ピグメント オレンジ  ４０、Ｃ．Ｉ．ピグメント オレンジ  ４３、Ｃ．Ｉ．ピグメント オレンジ  ６３が挙げられる。
【００７８】
上記顔料は１種単独で用いてもよく、２種以上を併用してもよい。
【００７９】
上記の顔料を使用する場合、その平均粒子径は３００ｎｍ以下が好ましく、５０〜２００ｎｍがより好ましい。平均粒子径が上記の範囲内にあると、インク組成物における吐出安定性や分散安定性などの信頼性に一層優れるとともに、優れた画質の画像を形成することができる。ここで、本明細書における平均粒子径は、動的光散乱法により測定される。
【００８０】
（染料）
本実施形態において、色材として染料を用いることができる。染料としては、特に限定されることなく、酸性染料、直接染料、反応性染料、及び塩基性染料が使用可能である。前記染料として、例えば、Ｃ．Ｉ．アシッドイエロー１７，２３，４２，４４，７９，１４２、Ｃ．Ｉ．アシッドレッド５２，８０，８２，２４９，２５４，２８９、Ｃ．Ｉ．アシッドブルー９，４５，２４９、Ｃ．Ｉ．アシッドブラック１，２，２４，９４、Ｃ．Ｉ．フードブラック１，２、Ｃ．Ｉ．ダイレクトイエロー１，１２，２４，３３，５０，５５，５８，８６，１３２，１４２，１４４，１７３、Ｃ．Ｉ．ダイレクトレッド１，４，９，８０，８１，２２５，２２７、Ｃ．Ｉ．ダイレクトブルー１，２，１５，７１，８６，８７，９８，１６５，１９９，２０２、Ｃ．Ｉ．ダイレクドブラック１９，３８，５１，７１，１５４，１６８，１７１，１９５、Ｃ．Ｉ．リアクティブレッド１４，３２，５５，７９，２４９、Ｃ．Ｉ．リアクティブブラック３，４，３５が挙げられる。
【００８１】
上記染料は１種単独で用いてもよく、２種以上を併用してもよい。
【００８２】
色材の含有量は優れた隠蔽性及び色再現性が得られるため、インク組成物の総質量に対して、１〜２０質量％が好ましい。
【００８３】
〔分散剤〕
本実施形態のインク組成物が顔料を含む場合、顔料分散性をより良好なものとするため、分散剤をさらに含んでもよい。分散剤として、特に限定されないが、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミノ系ポリマー、含珪素ポリマー、含硫黄ポリマー、含フッ素ポリマー、及びエポキシ樹脂のうち一種以上を主成分とするものが挙げられる。高分子分散剤の市販品として、味の素ファインテクノ（株）製のアジスパーシリーズ、アベシア社（Avecia Co．）から入手可能なソルスパーズシリーズ（Ｓｏｌｓｐｅｒｓｅ  ３６０００等）、ＢＹＫＣｈｅｍｉｅ社製のディスパービックシリーズ、楠本化成（株）製のディスパロンシリーズが挙げられる。
【００８４】
〔スリップ剤〕
本実施形態のインク組成物は、高い耐擦性が得られるという有利な効果が得られるため、スリップ剤（界面活性剤）をさらに含んでもよい。スリップ剤としては、特に限定されないが、例えば、シリコーン系界面活性剤として、ポリエステル変性シリコーンやポリエーテル変性シリコーンを用いることができ、ポリエーテル変性ポリジメチルシロキサン又はポリエステル変性ポリジメチルシロキサンを用いることが特に好ましい。具体例としては、ＢＹＫ−３４７、ＢＹＫ−３４８、ＢＹＫ−ＵＶ３５００、３５１０、３５３０、３５７０（ビックケミー・ジャパン社（BYK Japan KK）製）を挙げることができる。
【００８５】
〔その他の添加剤〕
本実施形態のインク組成物は、上記に挙げた添加剤以外の添加剤（成分）を含んでもよい。このような成分としては、特に制限されないが、例えば従来公知の、重合促進剤、浸透促進剤、及び湿潤剤（保湿剤）、並びにその他の添加剤があり得る。上記のその他の添加剤として、例えば従来公知の、定着剤、防黴剤、防腐剤、酸化防止剤、紫外線吸収剤、キレート剤、ｐＨ調整剤、及び増粘剤が挙げられる。
【００８６】
［被記録媒体］
本実施形態の紫外線硬化型インクジェット用インク組成物は、後述するインクジェット記録方法によって、被記録媒体上に吐出されること等により、記録物が得られる。この被記録媒体として、例えば、吸収性又は非吸収性の被記録媒体が挙げられる。本実施形態のインクジェット記録方法は、水溶性インク組成物の浸透が困難な非吸収性被記録媒体から、水溶性インク組成物の浸透が容易な吸収性被記録媒体まで、様々な吸収性能を持つ被記録媒体に幅広く適用できる。ただし、当該インク組成物を非吸収性の被記録媒体に適用した場合は、紫外線を照射し硬化させた後に乾燥工程を設けること等が必要となる場合がある。
【００８７】
吸収性被記録媒体としては、特に限定されないが、例えば、水性インクの浸透性が高い電子写真用紙などの普通紙、インクジェット用紙（シリカ粒子やアルミナ粒子から構成されたインク吸収層、あるいは、ポリビニルアルコール（ＰＶＡ）やポリビニルピロリドン（ＰＶＰ）等の親水性ポリマーから構成されたインク吸収層を備えたインクジェット専用紙）から、水性インクの浸透性が比較的低い一般のオフセット印刷に用いられるアート紙、コート紙、キャスト紙等が挙げられる。
【００８８】
非吸収性被記録媒体としては、特に限定されないが、例えば、ポリ塩化ビニル、ポリエチレン、ポリプロピレン、ポリエチレンテレフタレート（ＰＥＴ）等のプラスチック類のフィルムやプレート、鉄、銀、銅、アルミニウム等の金属類のプレート、又はそれら各種金属を蒸着により製造した金属プレートやプラスチック製のフィルム、ステンレスや真鋳等の合金のプレート等が挙げられる。
【００８９】
［インクジェット記録方法］
本実施形態の紫外線硬化型インクジェット用インク組成物は、インクジェット記録方法に用いることができる。当該インクジェット記録方法は、被記録媒体上に、上記インク組成物を吐出する吐出工程と、上記吐出工程により吐出されたインク組成物に紫外線を照射して、上記インク組成物を硬化する硬化工程と、を含む。このようにして、被記録媒体上で硬化したインク組成物により、塗膜（硬化膜）が形成される。
【００９０】
〔吐出工程〕
上記吐出工程においては、従来公知のインクジェット記録装置を用いることができる。インク組成物の吐出の際は、インク組成物の粘度を、好ましくは２５ｍＰａ・ｓ以下、より好ましくは５〜２０ｍＰａ・ｓとすることが好ましい。インク組成物の粘度が、インク組成物の温度を室温として、あるいは、インク組成物を加熱しない状態として上記のものであれば、インク組成物の温度を室温として、あるいはインク組成物を加熱せずに吐出させればよい。一方、インク組成物を所定の温度に加熱することによって粘度を好ましいものとして吐出させてもよい。このようにして、良好な吐出安定性が実現される。
【００９１】
本実施形態の放射線硬化型インク組成物は、通常のインクジェット記録用インクで使用される水性インク組成物より粘度が高いため、吐出時の温度変動による粘度変動が大きい。かかるインクの粘度変動は、液滴サイズの変化及び液滴吐出速度の変化に対して大きな影響を与え、ひいては画質劣化を引き起こし得る。したがって、吐出時のインクの温度はできるだけ一定に保つことが好ましい。
【００９２】
〔硬化工程〕
次に、上記硬化工程においては、被記録媒体上に吐出されたインク組成物が、紫外線（光）の照射によって硬化する。これは、インク組成物に含まれる光重合開始剤が紫外線の照射により分解して、ラジカル、酸、及び塩基などの開始種を発生し、光重合性化合物の重合反応が、その開始種の機能によって促進されるためである。あるいは、紫外線の照射によって、光重合性化合物の重合反応が開始するためである。このとき、インク組成物において光重合開始剤と共に増感色素が存在すると、系中の増感色素が活性放射線を吸収して励起状態となり、光重合開始剤と接触することによって光重合開始剤の分解を促進させ、より高感度の硬化反応を達成させることができる。
【００９３】
紫外線源としては、水銀ランプやガス・固体レーザー等が主に利用されており、紫外線硬化型インクジェット用インク組成物の硬化に使用される光源としては、水銀ランプ、メタルハライドランプが広く知られている。その一方で、現在環境保護の観点から水銀フリー化が強く望まれており、ＧａＮ系半導体紫外発光デバイスへの置き換えは産業的、環境的にも非常に有用である。さらに、紫外線発光ダイオード（ＵＶ−ＬＥＤ）及び紫外線レーザダイオード（ＵＶ−ＬＤ）は小型、高寿命、高効率、低コストであり、紫外線硬化型インクジェット用光源として期待されている。これらの中でも、ＵＶ−ＬＥＤが好ましい。
【００９４】
ここで、発光ピーク波長が、好ましくは３５０〜４２０ｎｍの範囲、より好ましくは３６５〜４０５ｎｍの範囲にある紫外線を、好ましくは３００ｍＪ／ｃｍ2以下、より好ましくは１００〜２５０ｍＪ／ｃｍ2の照射エネルギーで照射することにより、硬化可能であるような紫外線硬化型インクジェット用インク組成物を用いることが好ましい。この場合、本実施形態におけるインク組成物の組成に起因して低エネルギー且つ高速での硬化が可能となる。照射エネルギーは、照射時間に照射強度を乗じて算出される。本実施形態におけるインク組成物の組成によって照射時間を短縮することができ、その場合、印刷速度が増大する。他方、本実施形態におけるインク組成物の組成によって照射強度を減少させることもでき、その場合、装置の小型化やコストの低下が実現する。その際の紫外線照射には、ＵＶ−ＬＥＤを用いることが好ましい。このようなインク組成物は、上記波長範囲の紫外線照射により分解する光重合開始剤、及び／又は、上記波長範囲の紫外線照射により重合を開始する重合性化合物を含むことにより得られる。なお、発光ピーク波長は、上記の波長範囲内に１つあってもよいし複数あってもよい。複数ある場合であっても上記発光ピーク波長を有する紫外線の全体の照射エネルギーを上記の照射エネルギーとする。
【００９５】
また、好ましくは厚さ９μｍ、より好ましくは９〜１５μｍの厚膜の状態で硬化可能であるような紫外線硬化型インクジェット用インク組成物を用いることが好ましい。この場合、本実施形態におけるインク組成物の組成に起因して、厚膜で画像形成が可能となり、厚膜硬化時の皺の発生を抑制する効果が得られる。かかるインク組成物は、前述した各種方法により得られる。
【００９６】
このように、本実施形態によれば、硬化性、耐擦性、及び、厚膜硬化時の皺抑制に優れた紫外線硬化型インクジェット用インク組成物を提供することができる。
【実施例】
【００９７】
以下、本発明の実施形態を実施例及び比較例によってさらに具体的に説明するが、本実施形態はこれらの実施例のみに限定されるものではない。
【００９８】
［使用成分］
下記の実施例及び比較例において使用した成分は、以下の通りである。
〔モノマーＡ〕
・アクリル酸２−（２−ビニロキシエトキシ）エチル（ＶＥＥＡ〔商品名〕、日本触媒社製）（表１乃至表３ではＶＥＥＡと略記した。）
〔フルオレン骨格を有する（メタ）アクリレート〕
・９，９−ビス［４−（２−アクリロイルオキシエトキシ）フェニル］フルオレン（Ａ−ＢＰＥＦ〔商品名〕、新中村化学社製）（表１乃至表３ではＡ−ＢＰＥＦと略記した。）
・オグソールＥＡ−Ｆ５５１０〔商品名〕、大阪ガスケミカル社製（表１乃至表３ではＥＡ−Ｆ５５１０と略記した）
〔上記以外の重合性化合物〕
・フェノキシエチルアクリレート  ビスコート＃１９２（大阪有機化学社（OSAKA ORGANIC CHEMICAL INDUSTRY LTD．）製商品名、表１乃至表３ではＰＥＡと略記した。）
・Ｎ−ビニルカプロラクタム（Ｖ−ＣＡＰ〔商品名〕、ＩＳＰジャパン社製）（表１乃至表３ではＮＶＣと略記した。）
・イソボルニルアクリレート  ＩＢＸＡ（大阪有機化学社製商品名、表１乃至表３ではＩＢＸＡと略記した。）
・ジメチロールトリシクロデカンジアクリレート（Ａ−ＤＰＣ〔商品名〕、新中村化学社製）（表１乃至表３ではＤＭＴＣＤＤＡと略記した。）
・ペンタエリスリトールトリアクリレート）（Ａ−ＴＭＭ−３ＬＭ−Ｎ〔商品名〕、新中村化学社製）（表１乃至表３ではＰＥＴＩＡと略記した。）
〔光重合開始剤〕
・ＩＲＧＡＣＵＲＥ  ８１９（チバジャパン社製商品名、固形分１００％、表１乃至表３では８１９と略記した。）
・ＤＡＲＯＣＵＲＥ  ＴＰＯ（チバジャパン社製商品名、固形分１００％、表１乃至表３ではＴＰＯと略記した。）
・ＫＡＹＡＣＵＲＥ  ＤＥＴＸ−Ｓ（日本化薬社製商品名、固形分１００％、表１乃至表３ではＤＥＴＸ−Ｓと略記した。）
〔スリップ剤〕
・シリコーン系表面調整剤  ＢＹＫ−ＵＶ３５００（BYK社製商品名、表１乃至表３ではＵＶ３５００と略記した。）
〔顔料〕
・Ｃ．Ｉ．ピグメントブラック７（表１乃至表３ではピグメントブラック７と略記した。）
〔分散剤〕
・Ｓｏｌｓｐｅｒｓｅ  ３６０００（LUBRIZOL社製商品名、表１乃至表３ではＳＯＬ３６０００と略記した。）
【００９９】
［実施例１〜１４、比較例１〜６］
下記表１乃至表３に記載の成分を、表１乃至表３に記載の組成（単位：質量％）となるように添加し、これを高速水冷式撹拌機により撹拌することにより、ブラック色の紫外線硬化型インクジェット用インク組成物を得た。なお、表１乃至表３中の空欄部分は無添加を意味する。
【０１００】
〔評価項目〕
（１．硬化性）
インクジェットプリンターＰＸ−Ｇ５０００（セイコーエプソン社〔Seiko Epson Corporation〕）製商品名）を用いて、前記光硬化型インク組成物をそれぞれのノズル列に充填した。常温、常圧下でＰＥＴフィルム（ルミラー１２５Ｅ２０〔商品名〕、パナック社製）上に、インクのドット径が中ドットで印刷物の膜厚が１２μｍとなるようなベタパターン画像（記録解像度７２０×７２０ｄｐｉ）を印刷すると共に、キャリッジの横に搭載した紫外線照射装置内のＵＶ−ＬＥＤから、照射強度が６０ｍＷ／ｃｍ2であり、且つ波長が３９５ｎｍである紫外線を２００ｍＪ／ｃｍ2照射してベタパターン画像を硬化させた。以上のようにして、ＰＥＴフィルム上にベタパターン画像が印刷された記録物を作製した。ベタパターン画像とは、記録解像度で規定される最小記録単位領域である画素の全ての画素に対してドットを記録した画像である。
照射エネルギー［ｍＪ／ｃｍ2］は、光源から照射される被照射表面における照射強度［ｍＷ／ｃｍ2］を測定し、これと照射継続時間［ｓ］との積から求めた。照射強度の測定は、紫外線強度計ＵＭ−１０、受光部ＵＭ−４００（いずれもコニカミノルタセンシング社（KONICA MINOLTA SENSING, INC．）製）を用いて行った。
また、タックフリーといえるか否かは、下記の条件で判断した。すなわち、綿棒にインクが付着するか否か、又は被記録媒体上のインク硬化物に擦り傷が付くか否かで判断した。その際、使用した綿棒は、ジョンソン・エンド・ジョンソン（Johnson & Johnson）社製のジョンソン綿棒であった。擦る回数は往復１０回とし、擦る強さは１００ｇ荷重とした。
また、硬化性評価時のインク塗膜（硬化膜）の膜厚は１２μｍとした。評価基準は下記のとおりである。評価基準のうち○及び△が実用上許容される基準である。評価結果を下記表４及び表５に示す。
○：タックフリー時の照射エネルギー  ２００ｍＪ／ｃｍ2以下
△：タックフリー時の照射エネルギー  ２００ｍＪ／ｃｍ2超３００ｍＪ／ｃｍ2以下
×：タックフリー時の照射エネルギー  ３００ｍＪ／ｃｍ2超
【０１０１】
（２．耐擦性）
インクジェットプリンターＰＸ−Ｇ５０００（セイコーエプソン社〔Seiko Epson Corporation〕〕製商品名）を用いて、前記光硬化型インク組成物をそれぞれのノズル列に充填した。常温、常圧下でＰＥＴラベル（PET50A  PLシン11BL〔商品名〕、リンテック社製）上に、インクのドット径が中ドットで印刷物の硬化後の膜厚が１２μｍとなるようなベタパターン画像を印刷すると共に、キャリッジの横に搭載した紫外線照射装置内のＵＶ−ＬＥＤから照射強度が１０００ｍＷ／ｃｍ2の３９５ｎｍの波長の紫外線を３００ｍＪ／ｃｍ2照射してベタパターン画像を硬化させた。以上のようにして、ＰＥＴフィルム上にベタパターン画像が印刷された記録物を作製した。
照射エネルギー［ｍＪ／ｃｍ2］は、光源から照射される被照射表面における照射強度［ｍＷ／ｃｍ2］を測定し、これと照射継続時間［ｓ］との積から求めた。照射強度の測定は、紫外線強度計ＵＭ−１０、受光部ＵＭ−４００（いずれもコニカミノルタセンシング社（KONICA MINOLTA SENSING, INC．）製）を用いて行った。
耐擦性試験は、ＪＩＳ  Ｋ５７０１に準拠し、テスター産業（株）製の学振式摩擦堅牢度試験機を使用して行った。試験方法は、上記ベタパターン画像に金巾を乗せ荷重５００ｇをかけて擦り、擦った後の、上記の印字物の硬化面の剥離を目視にて比較した。結果を表４及び表５に示す。
Ａ：金巾に汚れ無し／印字面に傷無し（good）
Ｂ：金巾に汚れ有り／印字面に傷無し（normal）
Ｃ：金巾に汚れ有り／印字面に傷有り（bad）
【０１０２】
（２．厚膜硬化時の皺抑制）
インクジェットプリンターＰＸ−Ｇ５０００（セイコーエプソン社〔Seiko Epson Corporation〕〕製商品名）を用いて、前記光硬化型インク組成物をそれぞれのノズル列に充填した。常温、常圧下でＰＥＴフィルム（ルミラー１２５Ｅ２０〔商品名〕、パナック社製）上に、インクのドット径が中ドットで印刷物の硬化後の膜厚が１２μｍとなるようなベタパターン画像を印刷すると共に、キャリッジの横に搭載した紫外線照射装置内のＵＶ−ＬＥＤから照射強度が１０００ｍＷ／ｃｍ2の３９５ｎｍの波長の紫外線を２００ｍＪ／ｃｍ2照射してベタパターン画像を硬化させた。以上のようにして、ＰＥＴフィルム上にベタパターン画像が印刷された記録物を作製した。
照射エネルギー［ｍＪ／ｃｍ2］は、光源から照射される被照射表面における照射強度［ｍＷ／ｃｍ2］を測定し、これと照射継続時間［ｓ］との積から求めた。照射強度の測定は、紫外線強度計ＵＭ−１０、受光部ＵＭ−４００（いずれもコニカミノルタセンシング社（KONICA MINOLTA SENSING, INC．）製）を用いて行った。
厚膜硬化時の皺が抑制されたか否かは、目視及び顕微鏡観察で判断した。また、硬化性評価時のインク塗膜（硬化膜）の膜厚は１２μｍとした。評価基準は下記のとおりである。評価基準のうち○が実用上許容される基準である。評価結果を下記表４及び表５に示す。
○：目視及び顕微鏡観察で皺が確認できない。
△：目視では皺が確認できないが、顕微鏡観察で皺が確認できる。
×：目視で皺が確認できる
【０１０３】
【表１】
2012140551.tif 000004
【０１０４】
【表２】
2012140551.tif 000005
【０１０５】
【表３】
2012140551.tif 000006
【０１０６】
【表４】
2012140551.tif 000007
【０１０７】
【表５】
2012140551.tif 000008
【０１０８】
上記表３及び表４より、所定のモノマーＡと、フルオレン骨格を有する（メタ）アクリレートと、を含む紫外線硬化型インクジェット用インク組成物が、硬化性、耐擦性及び厚膜硬化時の皺抑制を良好なものとすることを見出した。